(57)【要約】【課題】バルブシート用肉盛層の品質をより適切に判定すること。【解決手段】本発明のバルブシート用肉盛層の品質判定方法は、シリンダヘッド粗形材において、ポート１２の燃焼室１１側の開口端に円環状に形成されたザグリ溝に、金属粉を供給しつつ、レーザビームを照射して肉盛層１３を形成するステップと、肉盛層１３の引張り試験片を切り出すステップと、引張り試験片の引張り試験を行うステップと、引張り試験の結果が基準値を満たしているか否かを判定するステップと、を備える。そして、引張り試験片を切り出すステップにおいて、引張り試験片の平行部に、肉盛層１３における始端部と終端部とがオーバーラップするオーバーラップ部１３０を含むように、引張り試験片を切り出す。【選択図】図２
2017078651.tif 000002
【特許請求の範囲】
【請求項１】
シリンダヘッド粗形材において、ポートの燃焼室側の開口端に円環状に形成されたザグリ溝に、金属粉を供給しつつ、レーザビームを照射して肉盛層を形成するステップと、
前記肉盛層の引張り試験片を切り出すステップと、
前記引張り試験片の引張り試験を行うステップと、
前記引張り試験の結果が基準値を満たしているか否かを判定するステップと、を備え、
前記引張り試験片を切り出すステップにおいて、
前記引張り試験片の平行部に、前記肉盛層における始端部と終端部とがオーバーラップするオーバーラップ部を含むように、前記引張り試験片を切り出す、
バルブシート用肉盛層の品質判定方法。
【発明の詳細な説明】
【技術分野】
【０００１】
本発明は、バルブシート用肉盛層の品質判定方法に関する。
【背景技術】
【０００２】
エンジンのシリンダヘッドには、燃焼室や燃焼室に通じる吸気ポート／排気ポートが設けられている。そして、吸気ポート／排気ポートの燃焼室側の開口端周縁には、バルブの背面が当接するバルブシートが設けられている。バルブシートとバルブとが当接することにより、燃焼室の気密性が保持される。
【０００３】
バルブシートは、高温環境下においてバルブが繰り返し当接するため、耐熱性や耐摩耗性が要求される。そのため、バルブシートは、シリンダヘッド粗形材の吸気ポート／排気ポートの開口端周縁に、機械加工により円環状のザグリ溝を形成し、このザグリ溝に肉盛層（クラッド層）を形成することにより得られる。
【０００４】
バルブシート用肉盛層を形成する方法としては、ザグリ溝に金属粉を供給しつつ、レーザビームを照射して肉盛層を形成する方法（いわゆるレーザクラッド法）がある。また、この方法の場合、肉盛層の形成を開始する始端部では、金属粉の供給量が少ないため、肉盛層の形成を終了する終端部は、始端部にオーバーラップさせる必要がある。
【０００５】
しかし、始端部が未溶着の状態、又は、シリンダヘッド粗形材の母材が始端部に溶け込んだ状態で、始端部に終端部をオーバーラップさせると、空孔や割れ等の不良が発生することがある。このような不良の発生を抑制するために、特許文献１に開示されたレーザクラッド加工方法においては、始端部の形状を計測し、計測した形状を終端部の加工条件にフィードバックしている。
【先行技術文献】
【特許文献】
【０００６】
【特許文献１】特開２００９−０４５６３８号公報
【発明の概要】
【発明が解決しようとする課題】
【０００７】
ところで、特許文献１に開示されたレーザクラッド加工方法の場合、始端部の形状を計測した時点では、始端部が健全であったとしても、始端部に終端部をオーバーラップさせる際に始端部に割れ等が発生することがある。しかし、始端部は、終端部に覆われているため、このような始端部の割れ等を検出することができなかった。
【０００８】
このように、特許文献１に開示されたレーザクラッド加工方法は、バブルシート用肉盛層における始端部と終端部とがオーバーラップするオーバーラップ部の割れ等の不良を検出することができず、バブルシート用肉盛層の品質を適切に判定することができないという問題があった。
【０００９】
本発明は、上述のような問題を解決するためになされたものであり、バブルシート用肉盛層の品質をより適切に判定することができるバブルシート用肉盛層の品質判定方法を提供することを目的とする。
【課題を解決するための手段】
【００１０】
本発明の一態様によれば、バルブシート用肉盛層の品質判定方法は、
シリンダヘッド粗形材において、ポートの燃焼室側の開口端に円環状に形成されたザグリ溝に、金属粉を供給しつつ、レーザビームを照射して肉盛層を形成するステップと、
前記肉盛層の引張り試験片を切り出すステップと、
前記引張り試験片の引張り試験を行うステップと、
前記引張り試験の結果が基準値を満たしているか否かを判定するステップと、を備え、
前記引張り試験片を切り出すステップにおいて、
前記引張り試験片の平行部に、前記肉盛層における始端部と終端部とがオーバーラップするオーバーラップ部を含むように、前記引張り試験片を切り出す。
【発明の効果】
【００１１】
上述した態様によれば、バルブシート用肉盛層の品質をより適切に判定することができるという効果が得られる。
【図面の簡単な説明】
【００１２】
【図１】実施の形態１にかかるシリンダヘッドの燃焼室周辺を例示する図である。
【図２】実施の形態１にかかるシリンダヘッドのポート周辺を例示する図である。
【図３】図２のＡ−Ａ’に沿った断面を例示する断面図である。
【図４】実施の形態１にかかるシリンダヘッドから切り出した引張り試験片を例示する図である。
【図５】実施の形態１にかかる引張り試験機を例示する正面図である。
【図６】実施の形態１にかかる引張り試験機を例示する側面図である。
【図７】実施の形態１にかかる引張り試験片の伸びの導出方法を例示する図である。
【図８】実施の形態１にかかるバルブシート用の肉盛層の品質の判定方法を例示する図である。
【図９】本実施の形態２にかかるシリンダヘッドから切り出す引張り試験片の評価部の断面部位を例示する図である。
【図１０】実施の形態２にかかるシリンダヘッドから切り出す引張り試験片の評価部の位相部位を例示する図である。
【図１１】実施の形態２にかかるシリンダヘッドから引張り試験片の仕上げ前形状を切り出す方法を例示する図である。
【発明を実施するための形態】
【００１３】
以下、本発明を実施するための形態について、添付図面を参照しながら説明する。ただし、本発明が以下の実施の形態に限定される訳ではない。また、説明を明確にするため、以下の記載及び図面は、適宜、簡略化されている。
【００１４】
（１）実施の形態１
以下、本実施の形態１にかかるバルブシート用肉盛層の品質判定方法における各工程を順番に説明する。
最初に、図１を参照して、シリンダヘッドのバルブシート用の肉盛層１３を形成する工程を説明する。図１は、本実施の形態１にかかるシリンダヘッドの燃焼室１１周辺を例示する図である。
【００１５】
まず、シリンダヘッド粗形材１０の構成について説明する。シリンダヘッド粗形材１０は、例えば、アルミニウム合金などからなる鋳物である。図１に示されるように、シリンダヘッド粗形材１０は、複数の燃焼室１１を備えている。各燃焼室１１は、吸気ポート及び排気ポートを含む複数のポート１２を備えている。当然のことながら、燃焼室１１及びポート１２の個数は、限定されるものではなく、車種ごとに適宜決定されるものである。
【００１６】
シリンダヘッド粗形材１０において、ポート１２の燃焼室１１側の開口端には、機械加工によって円環状のザグリ溝を形成する。そして、円環状のザグリ溝に沿って、金属粉をザグリ溝に周方向に順次供給しつつ、ザグリ溝に供給された金属粉にレーザビームを照射する。ザグリ溝に供給された金属粉は、レーザビームによって溶融し、その溶融した金属粉が凝固することで、バルブシート用の肉盛層１３が形成される。
【００１７】
また、肉盛層１３の形成を開始する始端部１３１（後述の図３参照）では、金属粉の供給量が少ない。そのため、肉盛層１３の形成を終了する終端部１３２（後述の図３参照）は、始端部１３１における金属粉の少ない供給量を補うために、始端部１３１にオーバーラップするように、始端部１３１の上から重ね合わせて形成される。以下、始端部１３１と終端部１３２とがオーバーラップした部分を、オーバーラップ部１３０（後述の図２参照）と称す。
【００１８】
続いて、図２〜図４を参照して、前工程で肉盛層１３が形成されたシリンダヘッドから引張り試験用の引張り試験片２０を切り出す工程を説明する。図２は、本実施の形態１にかかるシリンダヘッドのポート１２周辺を例示する図である。図３は、図２のＡ−Ａ’に沿った断面を例示する断面図である。図４は、本実施の形態１にかかるシリンダヘッドから切り出した引張り試験片２０を例示する図である。
【００１９】
上述したように、始端部１３１が未溶着の状態、又は、シリンダヘッド粗形材１０の母材であるアルミニウムが始端部１３１に溶け込んだ状態で、終端部１３２をオーバーラップさせると、空孔や割れ等の不良が発生することがある。
【００２０】
また、始端部１３１を形成した時点では、始端部１３１が健全な状態であったとしても、終端部１３２をオーバーラップさせる際に始端部１３１に割れ等が発生することがある。特に、シリンダヘッド粗形材１０の母材であるアルミニウムの溶け込みによる始端部１３１の割れについては、終端部１３２をオーバーラップさせる際に発生しやすい。その理由を以下に示す。
【００２１】
始端部１３１へのアルミニウムの溶け込みが過多であると、始端部１３１は合金化が進み、極めて脆く割れやすい状態となる。終端部１３２をオーバーラップさせる際に、急冷凝固による熱収縮の影響が始端部１３１におよぶため、始端部１３１を形成した時点では割れが生じていなくても、熱収縮の影響で始端部１３１に割れが発生することがある。
【００２２】
始端部１３１へのアルミニウムの溶け込みが過多であることは、始端部１３１の外形形状には現れない（健全な状態にある形状と同じ形状になっている）場合がある。そのため、特許文献１のように、始端部１３１の形状を計測するだけでは、オーバーラップ部１３０が割れやすい品質であるか否かの判定ができない。
【００２３】
そこで、本実施の形態１においては、図２〜図４に示されるように、シリンダヘッドから引張り試験用の肉盛層１３の引張り試験片２０を切り出す際に、引張り試験片２０における強度を評価される評価部２０ａ（中央の細径の平行部）が、オーバーラップ部１３０を含むように、引張り試験片２０を切り出す。
【００２４】
具体的には、シリンダーヘッドに肉盛層１３を形成した後、肉盛層１３をバルブシート形状に仕上げ加工される前のシリンダーヘッドから、引張り試験片２０の評価部２０ａが、オーバーラップ部１３０を含み、肉盛層１３の母材であるクラッド材（銅など）のみで構成されるように、引張り試験片２０の仕上げ前形状（略円柱形状）を切り出す。このとき、シリンダーヘッドの縦壁及び底板からの寸法を導出しておくことで、正確な位置から引張り試験片２０の仕上げ前形状を切り出すことができる。そして、引張り試験片２０の仕上げ前形状の中央を細径化することで、引張り試験片２０の形状に加工する。
【００２５】
図４に示されるように、引張り試験片２０は、評価部２０ａの両端に、引張り試験片２０を引張り試験機に取り付けるための太径の試験機取り付け部２０ｂを設けた形状となる。評価部２０ａは、上述のように、オーバーラップ部１３０を含み、肉盛層１３の母材であるクラッド材のみで構成されるように、切り出される。そのため、評価部２０ａは、クラッド材のみで構成される。一方、試験機取り付け部２０ｂは、シリンダヘッド粗形材１０の母材とクラッド材との複合金属で構成される。
【００２６】
続いて、図５〜図７を参照して、前工程でシリンダヘッドから切り出した引張り試験片２０の引っ張り試験を行う工程を説明する。図５及び図６は、本実施の形態１にかかる引張り試験機３０を例示する図であり、図５は正面図、図６は図５を矢印Ａの方向から見たＡ視側面図である。図７は、本実施の形態１にかかる引張り試験片２０の伸びの導出方法を例示する図である。
【００２７】
図５及び図６に示されるように、本実施の形態１にかかる引張り試験機３０においては、引張り試験片２０の評価部２０ａの近傍両端に、引張り試験片２０の伸びを測定するためのセンサーターゲット３１を取り付ける。引張り試験機３０に引張り試験片２０を上下から固定し、サーボモーター３２で引張り試験片２０を引き上げる。そして、下部にあるロードセル３３で引張り試験片２０の引っ張り荷重を測定すると共に、ギャップセンサー３４で引張り試験片２０の評価部２０ａの両端の距離の変化を測定する。
【００２８】
図７の上図に示されるように、図７中の右上のセンサーターゲット３１の下面の下側のギャップをギャップセンサー３４で測定し、この測定値を引張り試験片２０の評価部２０ａの上端部分の距離の変化とする。また、図７中の左下のセンサーターゲット３１の下面の下側のギャップをギャップセンサー３４で測定し、この測定値を引張り試験片２０の評価部２０ａの下端部分の距離の変化とする。そして、引張り試験片２０の評価部２０ａの両端の距離の変化を用いて、図７の下図に示されるように、図７中の右上のセンサーターゲット３１の下面と左下のセンサーターゲット３１の下面との間の距離を、引張り試験片２０の伸びとして測定する。
【００２９】
引張り試験片２０の引っ張り荷重及び伸びの測定は、引張り試験片２０をサーボモーター３２で徐々に引き上げながら継続して行い、引張り試験片２０が破断した時点で測定を終了する。これにより、引張り試験片２０が破断するまでの間の引っ張り荷重及び伸びの測定データを、時系列で得ることができる。
【００３０】
続いて、図８を参照して、前工程で行った引っ張り試験の試験結果を基に、バルブシート用の肉盛層１３の品質を判定する工程を説明する。図８は、本実施の形態１にかかるバルブシート用の肉盛層１３の品質を判定する方法を例示する図である。
【００３１】
まず、引張り試験片２０の引っ張り荷重及び伸びの測定データを、引張り試験片２０の評価部２０ａの断面積及び長さでそれぞれ除算することで、応力及び歪に換算する。そして、応力及び歪をそれぞれ縦軸及び横軸に置くことで、図８に示されるような応力−歪線図を得る。図８において、応力及び歪の規定値は、引張り試験片２０の評価部２０ａの部位に応じた値となっており（詳細は後述の実施の形態２において述べる）、応力の規定値及び歪の規定値を共に超えた範囲が良品範囲となっている。そして、引張り試験片２０が破断した時の応力及び歪を示す破断点が、良品範囲に存在するか否かを判定する。もし破断点が良品範囲に存在すれば、引張り試験の試験結果が基準値を満たす（ＯＫ）と判定し、破断点が良品範囲に存在しなければ、引張り試験の試験結果が基準値を満たさない（ＮＧ）と判定する。
【００３２】
引張り試験の試験結果がＯＫの場合は、バルブシート用の肉盛層１３は品質がＯＫと判定する。また、同一条件で製造された一連のバルブシート用の肉盛層１３も品質がＯＫと判定する。
【００３３】
上述したように本実施の形態１によれば、引張り試験片２０の評価部２０ａに、肉盛層１３における始端部１３１と終端部１３２とがオーバーラップするオーバーラップ部１３０を含むように、シリンダヘッドから肉盛層１３の引張り試験片２０を切り出す。
これにより、引張り試験において、オーバーラップ部１３０の強度を測定することができることから、オーバーラップ部１３０の割れ等の不良を検出することができるため、バルブシート用の肉盛層１３の品質をより適切に判定することができる。
【００３４】
（２）実施の形態２
実施の形態１は、シリンダヘッドから、肉盛層１３のオーバーラップ部１３０を評価部２０ａとして含む引張り試験片２０を切り出していた。
本実施の形態２は、シリンダヘッドから、実施の形態１と同様の引張り試験片２０を切り出す以外に、肉盛層１３の別部位や肉盛層１３の周辺部位を評価部２０ａとして含む引張り試験片２０を切り出し、バルブシート用の肉盛層１３及びその周辺の品質を判定するものである。なお、本実施の形態２においては、シリンダヘッド粗形材１０は、３つの燃焼室１１のそれぞれにポート１２を４つずつ備えるものとしている。
【００３５】
本実施の形態２においては、シリンダヘッドから切り出す引張り試験片２０の評価部２０ａの部位を、断面部位及び位相部位で表す。以下、図９及び図１０を参照して、断面部位及び位相部位を説明する。図９は、本実施の形態２にかかるシリンダヘッドから切り出す引張り試験片２０の評価部２０ａの断面部位を例示する図である。図１０は、本実施の形態２にかかるシリンダヘッドから切り出す引張り試験片２０の評価部２０ａの位相部位を例示する図である。
【００３６】
図９に示されるように、断面部位は、シリンダヘッドの断面（図９は、図２のＡ−Ａ’に沿った断面に相当）における部位を表す。本実施の形態２においては、断面部位は、以下の３つのいずれかとする。
断面部位Ａ：断面部位Ａは、肉盛層１３の断面に相当する。そのため、断面部位Ａは、クラッド材のみで構成された部位となる。
断面部位Ｂ：断面部位Ｂは、シリンダヘッド粗形材１０と肉盛層１３との界面部分の断面に相当する。そのため、断面部位Ｂは、肉盛層１３がシリンダヘッド粗形材１０の母材であるアルミニウムと溶着した部位となる。
断面部位Ｃ：断面部位Ｃは、肉盛層１３近傍のシリンダヘッド粗形材１０の断面に相当する。そのため、断面部位Ｃは、シリンダヘッド粗形材１０の母材であるアルミニウムが肉盛層１３の熱で軟化した部位となる。
【００３７】
図１０に示されるように、位相部位は、円環状のバルブシートの周方向における部位を表す。本実施の形態２においては、位相部位は、０°、６０°、１２０°、１８０°、２４０°、３００°の６つのうちのいずれかとする。
【００３８】
上記の６つの位相部位は、肉盛層１３のオーバーラップ部１３０に相当する位相部位（位相部位I）と、肉盛層１３のオーバーラップ部１３０以外の部分（以下、一般部と称す）に相当する位相部位と、のいすれかに分類される。また、一般部に相当する位相部位はさらに、シリンダヘッド粗形材１０の熱容量が大きな位相部位（位相部位II）と、シリンダヘッド粗形材１０の熱容量が小さな位相部位（位相部位III）と、のいすれかに分類される。各燃焼室１１において、上記の位相部位I，II，IIIが、どのバルブシートのどの位相部位に相当するかは、車種毎のシリンダヘッドの設計形状に応じて異なる。例えば、ある車種の場合、各燃焼室１１において、上記の位相部位I，II，IIIに相当する位相部位は以下の通りである。
位相部位I：位相部位Iは、各バルブシートの０°に相当する。
位相部位II：位相部位IIは、右上のバルブシートの６０°、１２０°、２４０°と左上のバルブシートの３００°に相当する。
位相部位III：位相部位IIIは、左上のバルブシートの６０°、１２０°、１８０°、２４０°と右上のバルブシートの３００°に相当する。
【００３９】
本実施の形態２においては、表１に示されるような断面部位Ａ，Ｂ，Ｃと位相部位位I，II，IIIとの組で表される部位を評価部２０ａとして含む６つの引張り試験片２０を、シリンダヘッドから切り出す。すなわち、６つの引張り試験片２０は以下の通りである。
１つ目の引張り試験片２０：評価部２０ａの部位が、断面部位Ａでかつ位相部位Iの部位である。この引張り試験片２０は、実施の形態１において切り出した引張り試験片２０に相当し、始端部１３１と終端部１３２との間に未溶着による亀裂が発生していること等を検査するために切り出される。
２つ目の引張り試験片２０：評価部２０ａの部位が、断面部位Ａでかつ位相部位IIIの部位である。この引張り試験片２０は、金属粉の硬質粒子の粗大化による亀裂が発生していること等を検査するために切り出される。
３つ目の引張り試験片２０：評価部２０ａの部位が、断面部位Ｂでかつ位相部位Iの部位である。この引張り試験片２０は、シリンダヘッド粗形材１０と肉盛層１３との界面が未溶着であること等を検査するために切り出される。
４つ目の引張り試験片２０：評価部２０ａの部位が、断面部位Ｂでかつ位相部位IIの部位である。この引張り試験片２０は、シリンダヘッド粗形材１０と肉盛層１３との界面が未溶着であること等を検査するために切り出される。
５つ目の引張り試験片２０：評価部２０ａの部位が、断面部位Ｃでかつ位相部位Iの部位である。この引張り試験片２０は、シリンダヘッド粗形材１０の母材であるアルミニウムが肉盛層１３の熱で軟化していること等を検査するために切り出される。
６つ目の引張り試験片２０：評価部２０ａの部位が、断面部位Ｃでかつ位相部位IIの部位である。この引張り試験片２０は、シリンダヘッド粗形材１０の母材であるアルミニウムが肉盛層１３の熱で軟化していること等を検査するために切り出される。
【００４０】
【表１】
2017078651.tif 000003
【００４１】
以下、本実施の形態２にかかるバルブシート用肉盛層の品質判定方法における各工程を説明する。
まず、実施の形態１と同様に、バルブシート用の肉盛層１３を形成する。このとき、図１１に示されるように、加工基準穴１４により、肉盛層１３の位置が位置決めされる。
【００４２】
続いて、肉盛層１３をバルブシート形状に仕上げ加工される前のシリンダーヘッドから、上記の６つの引張り試験片２０の仕上げ前形状２０Ｘを切り出す。このときも、加工基準穴１４により、６つの仕上げ前形状２０Ｘの部位が位置決めされる。また、図９に示されるように、シリンダーヘッドの縦壁及び底板からの寸法を導出しておくことで、正確な位置から仕上げ前形状２０Ｘを切り出すことができる。なお、図１１には、６つの仕上げ前形状２０Ｘが示されているが、これらの部位は一例であって、表１に示される評価部２０ａの部位を含む別の部位から仕上げ前形状２０Ｘを切り出しても良い。
【００４３】
以降、実施の形態１と同様に、６つの仕上げ前形状２０Ｘを、図４に示されるような引張り試験片２０の形状にそれぞれ加工し、６つの引張り試験片２０のそれぞれの引張り試験を行う。
【００４４】
その後、６つの引張り試験片２０のそれぞれの引張り試験の試験結果が基準値を満たすか否かを判定する。ただし、６つの引張り試験片２０は、それぞれ評価部２０ａの部位が異なる。そのため、表２に示されるように、断面部位Ａ，Ｂ，Ｃと位相部位０°，６０°，１２０°，１８０°，２４０°，３００°との組で表される部位ごとに、その部位にかかる応力及び歪を各種耐久試験結果などより定め、それらに保証寿命に基づく一定の安全率を乗じた規定値を定めておく。
【００４５】
【表２】
2017078651.tif 000004
【００４６】
そして、図８に示される応力−歪線図において、引張り試験片２０の評価部２０ａの部位に応じた規定値を適用して、その引張り試験片２０の引張り試験の試験結果が基準値を満たすか否かを判定する。基準値を満たすか否かの判定方法は、実施の形態１と同様である。
【００４７】
６つの引張り試験片２０の引張り試験の試験結果が全てＯＫの場合は、バルブシート用の肉盛層１３及びその周辺は品質がＯＫと判定する。また、同一条件で製造された一連のバルブシート用の肉盛層１３及びその周辺も品質がＯＫと判定する。
【００４８】
上述したように本実施の形態２によれば、肉盛層１３のオーバーラップ部１３０を評価部２０ａとして含む引張り試験片２０を切り出す他、肉盛層１３の別部位や肉盛層１３の周辺部位を評価部２０ａとして含む引張り試験片２０を切り出す。
これにより、引張り試験において、オーバーラップ部１３０の他、肉盛層１３の別部位や周辺部位の割れ等の不良を検出することができるため、バルブシート用の肉盛層１３及びその周辺の品質をより適切に判定することができる。
【００４９】
なお、本発明は上記実施の形態に限られたものではなく、趣旨を逸脱しない範囲で適宜変更することが可能である。例えば、実施の形態２で述べた、加工基準穴１４を基準とした、肉盛層１３及び仕上げ前形状２０Ｘの部位の位置決めは、実施の形態１で行われるものとしても良い。また、実施の形態２における断面部位及び位相部位は一例であって、これには限定されない。
【符号の説明】
【００５０】
１０  シリンダヘッド粗形材
１１  燃焼室
１２  ポート
１３  肉盛層
１３０  オーバーラップ部
１３１  始端部
１３２  終端部
１４  加工基準穴
２０  引張り試験片
２０ａ  評価部
２０ｂ  試験機取り付け部
２０Ｘ  仕上げ前形状
３０  引張り試験機
３１  センサーターゲット
３２  サーボモーター
３３  ロードセル
３４  ギャップセンサー
【図１】
2017078651.tif 000005
【図２】
2017078651.tif 000006
【図３】
2017078651.tif 000007
【図５】
2017078651.tif 000008
【図６】
2017078651.tif 000009
【図７】
2017078651.tif 000010
【図８】
2017078651.tif 000011
【図９】
2017078651.tif 000012
【図１０】
2017078651.tif 000013
【図１１】
2017078651.tif 000014
【図４】
2017078651.tif 000015